(57)【要約】【課題】小粒径で粒径均一性が高く、かつ密度（タップ密度）の高いニッケルコバルトマンガン複合水酸化物及びその製造方法を提供する。【解決手段】晶析反応によるニッケルコバルトマンガン複合水酸化物の製造方法であって、少なくとも、ニッケルを含有する金属塩化物、コバルトを含有する金属塩化物及びマンガンを含有する金属塩化物を含む核生成用水溶液を液温２５℃基準におけるｐＨ値が１１．０〜１４．０となるように制御して、核生成を行う核生成工程と、不活性ガスと酸素の混合雰囲気下であって、核生成工程において形成された核を含有する粒子成長用水溶液を液温２５℃基準におけるｐＨ値が１０．５〜１２．５となるように制御して、核を成長させてニッケルコバルトマンガン複合水酸化物粒子を得る粒子成長工程とを有する。【選択図】図１
2015227264.tif 000002
【特許請求の範囲】
【請求項１】
一般式：ＮｉｘＣｏｙＭｎｚＭｔ（ＯＨ）２＋ａ（ｘ＋ｙ＋ｚ＋ｔ＝１、０．０５≦ｘ≦０．３、０．１≦ｙ≦０．４、０．６≦ｚ≦０．８、０≦ｔ≦０．１、０≦ａ≦０．５、Ｍは、Ｍｇ、Ｃａ、Ａｌ、Ｔｉ、Ｖ、Ｃｒ、Ｚｒ、Ｎｂ、Ｍｏ、Ｗから選択される１種以上の添加元素）で表されるニッケルコバルトマンガン複合水酸化物の製造方法であって、
少なくとも、ニッケルを含有する金属塩化物、コバルトを含有する金属塩化物及びマンガンを含有する金属塩化物を含む核生成用水溶液を液温２５℃基準におけるｐＨ値が１１．０〜１４．０となるように制御して、核生成を行う核生成工程と、
不活性ガスと酸素の混合雰囲気下であって、前記核生成工程において形成された核を含有する粒子成長用水溶液を液温２５℃基準におけるｐＨ値が１０．５〜１２．５となるように制御して、該核を成長させてニッケルコバルトマンガン複合水酸化物粒子を得る粒子成長工程とを有することを特徴とするニッケルコバルトマンガン複合水酸化物の製造方法。
【請求項２】
前記粒子成長用水溶液には、前記核生成工程が終了した後の前記核生成用水溶液のｐＨを調整したものを用いることを特徴とする請求項１に記載のニッケルコバルトマンガン複合水酸化物の製造方法。
【請求項３】
前記粒子成長用水溶液には、前記核生成工程において形成された核を含有する前記核生成用水溶液を、該核を含有する核生成用水溶液とは異なる水溶液に対して添加したものを用いることを特徴とする請求項１又は請求項２に記載のニッケルコバルトマンガン複合水酸化物の製造方法。
【請求項４】
前記粒子成長工程では、前記粒子成長用水溶液の液体成分の一部を排出することを特徴とする請求項１乃至請求項３のいずれか１項に記載のニッケルコバルトマンガン複合水酸化物の製造方法。
【請求項５】
前記粒子成長工程で得られた前記ニッケルコバルトマンガン複合水酸化物粒子に、前記１種以上の添加元素で被覆することを特徴とする請求項１乃至請求項４のいずれか１項に記載のニッケルコバルトマンガン複合水酸化物の製造方法。
【請求項６】
前記添加元素の被覆方法は、
所定のｐＨとなるように制御された前記ニッケルコバルトマンガン複合水酸化物粒子が懸濁した液中に、前記１種以上の添加元素を含む水溶液を添加して、前記ニッケルコバルトマンガン複合水酸化物粒子表面に前記１種以上の添加元素を析出させる方法、
前記ニッケルコバルトマンガン複合水酸化物粒子と前記１種以上の添加元素を含む塩とが懸濁したスラリーを噴霧乾燥させる方法、
前記ニッケルコバルトマンガン複合水酸化物粒子と前記１種以上の添加元素を含む塩とを固相法で混合する方法
のいずれかであることを特徴とする請求項５に記載のニッケルコバルトマンガン複合水酸化物の製造方法。
【請求項７】
請求項１乃至請求項６のいずれか１項に記載のニッケルコバルトマンガン複合水酸化物の製造方法によって得られるニッケルコバルトマンガン複合水酸化物であって、
一般式：ＮｉｘＣｏｙＭｎｚＭｔ（ＯＨ）２＋ａ（ｘ＋ｙ＋ｚ＋ｔ＝１、０．０５≦ｘ≦０．３、０．１≦ｙ≦０．４、０．６≦ｚ≦０．８、０≦ｔ≦０．１、０≦ａ≦０．５、Ｍは、Ｍｇ、Ｃａ、Ａｌ、Ｔｉ、Ｖ、Ｃｒ、Ｚｒ、Ｎｂ、Ｍｏ、Ｗから選択される１種以上の添加元素）で表され、
複数の一次粒子が凝集して形成された略球状の二次粒子であり、
前記二次粒子は、平均粒径が３〜１０μｍであり、
粒度分布の広がりを示す指標である〔（ｄ９０−ｄ１０）／平均粒径〕が０．５５以下であることを特徴とするニッケルコバルトマンガン複合水酸化物。
【請求項８】
前記１種以上の添加元素が、前記二次粒子の内部に均一に分布及び／又は該二次粒子の表面を均一に被覆していることを特徴とする請求項７に記載のニッケルコバルトマンガン複合水酸化物。
【発明の詳細な説明】
【技術分野】
【０００１】
本発明は、密度の高いニッケルコバルトマンガン複合水酸化物、特に、非水系電解質二次電池の正極活物質の前駆体として用いられるニッケルコバルトマンガン複合水酸化物とその製造方法に関する。
【背景技術】
【０００２】
近年、携帯電話やノート型パソコンなどの携帯電子機器の普及に伴い、高いエネルギー密度を有する小型で軽量な非水系電解質二次電池の開発が強く望まれている。また、モーター駆動用電源などの大型の電池として高出力の二次電池の開発が強く望まれている。
【０００３】
このような要求を満たす二次電池として、リチウムイオン二次電池がある。リチウムイオン二次電池は、負極、正極、電解液などで構成され、負極及び正極の活物質として、リチウムを脱離及び挿入することが可能な材料が用いられている。
【０００４】
リチウムイオン二次電池については、現在研究開発が盛んに行われているところであるが、その中でも、層状またはスピネル型のリチウム金属複合酸化物を正極材料に用いたリチウムイオン二次電池は、４Ｖ級の高い電圧が得られるため、高いエネルギー密度を有する電池として実用化が進んでいる。
【０００５】
かかるリチウムイオン二次電池の正極材料として、現在、合成が比較的容易なリチウムコバルト複合酸化物（ＬｉＣｏＯ２）や、コバルトよりも安価なニッケルを用いたリチウムニッケル複合酸化物（ＬｉＮｉＯ２）、リチウムニッケルコバルトマンガン複合酸化物（ＬｉＮｉ１／３Ｃｏ１／３Ｍｎ１／３Ｏ２）、マンガンを用いたリチウムマンガン複合酸化物（ＬｉＭｎ２Ｏ４）、リチウムニッケルマンガン複合酸化物（ＬｉＮｉ０．５Ｍｎ０．５Ｏ２）、リチウム過剰ニッケルコバルトマンガン複合酸化物（Ｌｉ２ＭｎＯ３−ＬｉＮｉｘＭｎｙＣｏｚＯ２）などのリチウム複合酸化物が提案されている。
【０００６】
これらの正極活物質の中でも、近年、高容量で熱安定性に優れているリチウム過剰ニッケルコバルトマンガン複合酸化物（Ｌｉ２ＭｎＯ３−ＬｉＮｉｘＭｎｙＣｏｚＯ２）が注目されている。リチウム過剰ニッケルコバルトマンガン複合酸化物は、リチウムコバルト複合酸化物やリチウムニッケル複合酸化物などと同じく層状化合物である（非特許文献１参照）。
【０００７】
ところで、リチウムイオン二次電池が良好な性能（高サイクル特性、低抵抗、高出力）を得る条件として、正極材料が、均一で適度な粒径を有する粒子によって構成されていることが要求される。
【０００８】
つまり、正極材料の性能を向上させて、最終製品である高性能のリチウムイオン二次電池を製造する上では、正極材料を形成するリチウムニッケルコバルトマンガン複合酸化物の原料となる複合水酸化物として、小粒径で粒径均一性が高く、かつ密度（タップ密度）の高い粒子からなる複合水酸化物を使用することが必要となる。
【０００９】
正極活物質の材料として用いるニッケルコバルトマンガン複合酸化物の前駆体としては、例えば、特許文献１や特許文献２のように、硫酸ニッケル、硫酸コバルト及び硫酸マンガンを含有する硫酸塩の水溶液、並びにアンモニア水溶液を撹拌機にて撹拌しながら、それぞれ連続的に滴下する。そして、反応槽内に水酸化ナトリウム水溶液を滴下した後に、得られたスラリーを濾過、水洗し、乾燥することにより、ニッケルコバルトマンガン複合水酸化物粒子を得る方法が開示されている。
【先行技術文献】
【特許文献】
【００１０】
【特許文献１】特開２０１１−１０５５８８号
【特許文献２】特開２０１２−２５２９６４号
【非特許文献】
【００１１】
【非特許文献１】「リチウムイオン電池の高性能化：固溶体正極材料について」、ＦＢテクニカルニュース Ｎｏ．６６、２０１１年１月、３−１０頁
【発明の概要】
【発明が解決しようとする課題】
【００１２】
しかしながら、特許文献１や特許文献２では、ニッケルコバルトマンガン複合水酸化物粒子を生成するのに金属硫酸塩を原料として用いているが、金属塩化物を原料として用いていない。このことから、金属塩化物を用いたニッケルコバルトマンガン複合水酸化物について、密度（タップ密度）の向上に関する記載はない。
【００１３】
そこで、本発明はかかる問題点に鑑み、小粒径で粒径の均一性が高く、かつ密度（タップ密度）の高いニッケルコバルトマンガン複合水酸化物を提供することを目的とする。
【００１４】
また、本発明は、容易でかつ大規模生産に適したニッケルコバルトマンガン複合水酸化物の製造方法を提供することを目的とする。
【課題を解決するための手段】
【００１５】
本発明者は、ニッケルコバルトマンガン複合水酸化物の製造方法について鋭意検討した結果、ニッケルコバルトマンガン複合水酸化物の粒子成長工程において、金属塩化物を原料として、アンモニアを用いることなく、小粒径で粒径均一性が高く、かつ密度（タップ密度）の高いニッケルコバルトマンガン複合酸化物が得られるとの知見を得た。本発明は、これらの知見に基づいて完成されたものである。
【００１６】
すなわち、本発明のニッケルコバルトマンガン複合水酸化物の製造方法は、晶析反応によって一般式：ＮｉｘＣｏｙＭｎｚＭｔ（ＯＨ）２＋ａ（ｘ＋ｙ＋ｚ＋ｔ＝１、０．０５≦ｘ≦０．３、０．１≦ｙ≦０．４、０．６≦ｚ≦０．８、０≦ｔ≦０．１、０≦ａ≦０．５、Ｍは、Ｍｇ、Ｃａ、Ａｌ、Ｔｉ、Ｖ、Ｃｒ、Ｚｒ、Ｎｂ、Ｍｏ、Ｗから選択される１種以上の添加元素）で表されるニッケルコバルトマンガン複合水酸化物の製造方法であって、少なくとも、ニッケルを含有する金属塩化物、コバルトを含有する金属塩化物及びマンガンを含有する金属塩化物を含む核生成用水溶液を液温２５℃基準におけるｐＨ値が１１．０〜１４．０となるように制御して、核生成を行う核生成工程と、不活性ガスと酸素の混合雰囲気下であって、核生成工程において形成された核を含有する粒子成長用水溶液を液温２５℃基準におけるｐＨ値が１０．５〜１２．５となるように制御して、核を成長させてニッケルコバルトマンガン複合水酸化物粒子を得る粒子成長工程とを有することを特徴とする。
【００１７】
また、本発明のニッケルコバルトマンガン複合水酸化物の製造方法は、核生成工程が終了した後の核生成用水溶液のｐＨを調整したものを用いることが好ましい。
【００１８】
また、本発明のニッケルコバルトマンガン複合水酸化物の製造方法は、核生成工程において形成された核を含有する核生成用水溶液を、核を含有する核生成用水溶液とは異なる水溶液に対して添加したものを用いることが好ましい。
【００１９】
また、本発明のニッケルコバルトマンガン複合水酸化物の製造方法は、粒子成長工程では、粒子成長用水溶液の液体成分の一部を排出すること好ましい。
【００２０】
また、本発明のニッケルコバルトマンガン複合水酸化物の製造方法は、粒子成長工程で得られたニッケルコバルトマンガン複合水酸化物粒子に、１種以上の添加元素で被覆することが好ましい。
【００２１】
また、本発明のニッケルコバルトマンガン複合水酸化物の製造方法は、所定のｐＨとなるように制御されたニッケルコバルトマンガン複合水酸化物粒子が懸濁した液中に、１種以上の添加元素を含む水溶液を添加して、ニッケルコバルトマンガン複合水酸化物粒子表面に１種以上の添加元素を析出させる方法、ニッケルコバルトマンガン複合水酸化物粒子と１種以上の添加元素を含む塩とが懸濁したスラリーを噴霧乾燥させる方法、ニッケルコバルトマンガン複合水酸化物粒子と１種以上の添加元素を含む塩とを固相法で混合する方法のいずれかであることが好ましい。
【００２２】
また、本発明のニッケルコバルトマンガン複合水酸化物は、一般式：ＮｉｘＣｏｙＭｎｚＭｔ（ＯＨ）２＋ａ（ｘ＋ｙ＋ｚ＋ｔ＝１、０．０５≦ｘ≦０．３、０．１≦ｙ≦０．４、０．６≦ｚ≦０．８、０≦ｔ≦０．１、０≦ａ≦０．５、Ｍは、Ｍｇ、Ｃａ、Ａｌ、Ｔｉ、Ｖ、Ｃｒ、Ｚｒ、Ｎｂ、Ｍｏ、Ｗから選択される１種以上の添加元素）で表され、複数の一次粒子が凝集して形成された略球状の二次粒子であり、二次粒子は、平均粒径が３〜１０μｍであり、粒度分布の広がりを示す指標である〔（ｄ９０−ｄ１０）／平均粒径〕が０．５５以下の特性を有することを特徴とする。
【００２３】
また、本発明のニッケルコバルトマンガン複合水酸化物は、１種以上の添加元素が、二次粒子の内部に均一に分布及び／又は二次粒子の表面を均一に被覆していることが好ましい。
【発明の効果】
【００２４】
本発明のニッケルコバルトマンガン複合水酸化物は、小粒径で粒径均一性が高く、かつ密度（タップ密度）が高いものである。
【００２５】
また、本発明のニッケルコバルトマンガン複合水酸化物の製造方法は、容易でかつ大規模生産に適している。
【図面の簡単な説明】
【００２６】
【図１】本発明を適用したニッケルコバルトマンガン複合水酸化物の製造方法を示す工程図である。
【発明を実施するための形態】
【００２７】
以下に、本発明を適用したニッケルコバルトマンガン複合水酸化物及びその製造方法について以下の順序に沿って詳細に説明する。なお、本発明は、特に限定がない限り、以下の詳細な説明に限定されるものではない。
１．ニッケルコバルトマンガン複合水酸化物
２．ニッケルコバルトマンガン複合水酸化物の製造方法
２−１．核生成工程
２−２．核生成工程から粒子成長工程への移行
２−３．粒子成長工程
３．洗浄・乾燥
【００２８】
［１．ニッケルコバルトマンガン複合水酸化物］
ニッケルコバルトマンガン複合水酸化物は、一般式：ＮｉｘＣｏｙＭｎｚＭｔ（ＯＨ）２+ａ（ｘ＋ｙ＋ｚ＋ｔ＝１、０．０５≦ｘ≦０．３、０．１≦ｙ≦０．４、０．６≦ｚ≦０．８、０≦ｔ≦０．１、０≦ａ≦０．５、Ｍは、Ｍｇ、Ｃａ、Ａｌ、Ｔｉ、Ｖ、Ｃｒ、Ｚｒ、Ｎｂ、Ｍｏ、Ｗから選択される１種以上の添加元素）で表され、複数の板状一次粒子が凝集して形成された略球状の二次粒子であり、二次粒子は、平均粒径が３〜１０μｍであり、粒度分布の広がりを示す指標である〔（ｄ９０−ｄ１０）／平均粒径〕が０．５５以下の特性を有する。ニッケルコバルトマンガン複合水酸化物は、粒子状である。
【００２９】
ニッケルコバルトマンガン複合水酸化物粒子は、複数の一次粒子が凝集して形成された略球状の二次粒子から構成されており、一次粒子が厚さ方向に成長することで、一次粒子間の隙間を小さくすることができ、密度（タップ密度）の高いニッケルコバルトマンガン複合水酸化物を得ることができる。
【００３０】
（平均粒径）
ニッケルコバルトマンガン複合水酸化物粒子は、その平均粒径が３〜１０μｍである。平均粒径を３〜１０μｍとすることで、例えば、ニッケルコバルトマンガン複合水酸化物粒子を原料として得られる正極活物質を所定の平均粒径（３〜１２μｍ）に調整することができる。これにより、正極の充填密度が高く、電池要領及び出力特性を向上させることができる。このように、ニッケルコバルトマンガン複合水酸化物粒子の平均粒径は、得られる正極活物質の粒径と相関するため、この正極活物質を正極材料に用いた電池の特性に影響するものである。
【００３１】
具体的には、このニッケルコバルトマンガン複合水酸化物粒子の平均粒径が３μｍ未満であると、得られる正極活物質の平均粒径も小さくなり、正極の充填密度が低下して、容積あたりの電池容量が低下する。反対に、ニッケルコバルトマンガン複合水酸化物粒子の平均粒径が１０μｍを超えると、得られる正極活物質の比表面積が低下して、電解液との界面が減少することにより、正極の抵抗が上昇して電池の出力特性が低下する。
【００３２】
（粒度分布）
本発明のニッケルコバルトマンガン複合水酸化物粒子は、その粒度分布の広がりを示す指標である〔（ｄ９０−ｄ１０）／平均粒径〕が、０．５５以下である。
【００３３】
正極活物質の粒度分布は、原料であるニッケルコバルトマンガン複合水酸化物粒子の影響を強く受けるため、ニッケルコバルトマンガン複合水酸化物粒子に微粒子あるいは粗大粒子が混入していると、正極活物質にも同様の粒子が存在するようになる。すなわち、〔（ｄ９０−ｄ１０）／平均粒径〕が０．５５を超え、粒度分布が広い状態であると、正極活物質にも微粒子あるいは粗大粒子が存在するようになる。
【００３４】
微粒子が多く存在する正極活物質を用いて正極を形成した場合、微粒子の局所的な反応に起因して発熱する可能性があり、電池の安全性が低下するとともに、微粒子が選択的に劣化するため、電池のサイクル特性が悪化してしまう。一方、大径粒子が多く存在する正極活物質を用いて正極を形成した場合、電解液と正極活物質との反応面積が十分に取れず、反応抵抗の増加により電池出力が低下する。
【００３５】
よって、ニッケルコバルトマンガン複合水酸化物粒子において、〔（ｄ９０−ｄ１０）／平均粒径〕が０．５５以下とすることで、これを前駆体として用いて得られる正極活物質も粒度分布の範囲が狭いものとなり、その粒子径を均一化することができる。
【００３６】
なお、粒度分布の広がりを示す指標〔（ｄ９０−ｄ１０）／平均粒径〕において、ｄ１０は、各粒径における粒子数を粒径の小さい側から累積し、その累積体積が全粒子の合計体積の１０％となる粒径を意味している。また、ｄ９０は、同様に粒子数を累積し、その累積体積が全粒子の合計体積の９０％となる粒径を意味している。
【００３７】
平均粒径や、ｄ９０、ｄ１０を求める方法は特に限定されないが、例えば、レーザー光回折散乱式粒度分析計で測定した体積積算値から求めることができる。平均粒径としてはｄ５０を用い、ｄ９０と同様に累積体積が全粒子体積の５０％となる粒径を用いればよい。
【００３８】
また、ニッケルコバルトマンガン複合水酸化物粒子は、Ｍｇ、Ｃａ、Ａｌ、Ｔｉ、Ｖ、Ｃｒ、Ｚｒ、Ｎｂ、Ｍｏ、Ｗから選択される１種以上の添加元素Ｍが、二次粒子の内部に均一に分布及び／又は二次粒子の表面を均一に被覆していることが好ましい。
【００３９】
添加元素Ｍは、サイクル特性や出力特性などの電池特性を向上させるために添加するものである。添加元素Ｍの原子比ｔが０．１を超えると、酸化還元反応（Ｒｅｄｏｘ反応）に貢献する金属元素が減少し、電池容量が低下するため好ましくない。したがって、添加元素Ｍは、原子比ｔで０≦ｔ≦０．１の範囲内となるように調整する。
【００４０】
添加元素Ｍをニッケルコバルトマンガン複合水酸化物の粒子の内部に均一に分布及び／又は表面に均一に被覆させることで、粒子全体で電池特性を向上させる効果を得ることができる。このため、添加元素Ｍの添加量が少量であっても効果が得られるとともに電池容量の低下を抑制できる。さらに、より少ない添加量で効果を得るためには、ニッケルコバルトマンガン複合水酸化物の粒子の内部より粒子表面における添加元素Ｍの濃度を高めることが好ましい。
【００４１】
以上のようなニッケルコバルトマンガン複合水酸化物は、小粒径で粒径の均一性が高く、かつ密度（タップ密度）の高いものとすることができる。したがって、ニッケルコバルトマンガン複合水酸化物は、非水系電解質二次電池用正極活物質の材料として特に適しており、非水系電解質二次電池の優れた安全性を有し、小型化、高出力化を可能とする。
【００４２】
［２．ニッケルコバルトマンガン複合水酸化物の製造方法］
ニッケルコバルトマンガン複合水酸化物の製造方法は、晶析反応によってニッケルコバルトマンガン複合水酸化物粒子を得る方法であって、図１に示すように、ニッケルコバルトマンガン複合水酸化物粒子の核生成を行う（Ａ）核生成工程と、核生成工程において生成された核を成長させる（Ｂ）粒子成長工程とから構成されている。ニッケルコバルトマンガン複合水酸化物の製造方法では、得られたニッケルコバルトマンガン複合水酸化物粒子を洗浄・乾燥することによってニッケルコバルトマンガン複合水酸化物を得ることができる。
【００４３】
従来の連続晶析法では、核生成反応と粒子成長反応が同じ槽内において同時に進行するため、得られるニッケルコバルトマンガン複合水酸化物の粒度分布が広範囲となってしまう。これに対して、ニッケルコバルトマンガン複合水酸化物の製造方法では、主として核生成反応が生じる時間（核生成工程）と、主として粒子成長反応が生じる時間（粒子成長工程）を明確に分離することにより、得られるニッケルコバルトマンガン複合水酸化物において狭い粒度分布を示している点に特徴がある。
【００４４】
また、ニッケルコバルトマンガン複合水酸化物の製造方法では、晶析反応時の雰囲気を制御することにより、得られるニッケルコバルトマンガン複合水酸化物粒子の結晶サイズを制御することができる点及びニッケルコバルトマンガン複合水酸化物の製造においてアンモニアを用いない点に特徴がある。
【００４５】
＜２−１．核生成工程＞
まず、核生成工程について、図１に基づいて説明する。核生成工程では、所定のｐＨとなるように調整されたアルカリ水溶液を含む反応前水溶液を反応槽内に用意する。一方で、ニッケル、コバルト及びマンガンを含有する各金属塩化物、更に必要に応じて添加元素を含む混合水溶液を作製する。核生成工程では、この混合水溶液を反応前水溶液に添加することにより、核生成用水溶液が形成され核生成反応が行われる。以下、各条件について詳細に説明する。
【００４６】
（反応前水溶液）
反応槽には、水酸化ナトリウム水溶液などのアルカリ水溶液及び水を供給し、混合して反応前水溶液を形成する。この反応前水溶液のｐＨ値は、液温２５℃基準で、１１．０〜１４．０、好ましくはｐＨ値が１１．５〜１３．０の範囲とする。ｐＨ値は、アルカリ水溶液の供給量によって調節する。反応前水溶液のｐＨ値は、一般的なｐＨ計によって測定可能である。
【００４７】
反応前水溶液の温度は、好ましくは３０℃以上、より好ましくは４０〜６０℃となるように調節する。
【００４８】
ここで、従来では、アルカリ水溶液と水とアンモニア水溶液を混合して、反応前水溶液を調整していた。一方、本実施の形態の核生成工程では、アンモニア水溶液を用いずに、アルカリ水溶液と水を混合したものを反応前水溶液としている。したがって、核生成工程では、有害なアンモニアを用いていない。
【００４９】
（金属化合物）
少なくとも、ニッケル、コバルト及びマンガンを含有する各金属化合物を所定の割合で水に溶解させる。核生成工程において、金属化合物には、水溶性の化合物を用いることが好ましく、金属塩化物を用いる。取扱いの利便性、正極活物質への残存による影響、廃棄に伴う環境への影響を考慮すると、塩化ニッケル、塩化マンガン、塩化コバルトなどを用いることが好ましい。金属塩化物は、水への溶解度が高く液の安定性に優れていることから、結晶化の時に厚さ方向に成長しやすくなり、ニッケルコバルトマンガン複合水酸化物粒子の一次結晶を厚くすることができるため、ニッケルコバルトマンガン複合水酸化物粒子の密度（タップ密度）をより高くすることができる。
【００５０】
ニッケルコバルトマンガン複合水酸化物の製造方法では、得られるニッケルコバルトマンガン複合水酸化物粒子におけるニッケル、コバルト及びマンガンといった各金属の組成比は、混合水溶液における各金属の組成比と同様となる。
【００５１】
よって、混合水溶液中における各金属の組成比が、本発明のニッケルコバルトマンガン複合水酸化物粒子中における各金属の組成比と同じ組成比となるように、水に溶解させる金属化合物の割合を調節して、混合水溶液を作製する。
【００５２】
（添加元素）
添加元素（Ｍｇ、Ｃａ、Ａｌ、Ｔｉ、Ｖ、Ｃｒ、Ｚｒ、Ｎｂ、Ｍｏ、Ｗから選択される１種以上の元素）は、水溶性の化合物を用いることが好ましく、例えば、硫酸チタン、ペルオキソチタン酸アンモニウム、シュウ酸チタンカリウム、硫酸バナジウム、バナジン酸アンモニウム、硫酸クロム、クロム酸カリウム、硫酸ジルコニウム、硝酸ジルコニウム、シュウ酸ニオブ、モリブデン酸アンモニウム、タングステン酸ナトリウム、タングステン酸アンモニウムなどを用いることができる。
【００５３】
かかる添加元素をニッケルコバルトマンガン複合水酸化物粒子の内部に均一に分散させる場合には、混合水溶液に、添加元素を含有する化合物を添加すればよく、ニッケルコバルトマンガン複合水酸化物粒子の内部に添加元素を均一に分散させた状態で共沈させることができる。
【００５４】
（混合水溶液の濃度）
混合水溶液の濃度は、金属化合物の合計で１〜２．６ｍｏｌ／Ｌ、好ましくは１．５〜２．２ｍｏｌ／Ｌとする。
【００５５】
混合水溶液の濃度が１ｍｏｌ／Ｌ未満の場合には、反応槽当たりの晶析物量が少なくなるために生産性が低下して好ましくない。一方、混合水溶液の塩濃度が２．６ｍｏｌ／Ｌを超える場合には、常温での飽和濃度を超えるため、結晶が再析出して製造設備の配管を詰まらせるなどの危険がある。
【００５６】
また、金属化合物は、必ずしも混合水溶液として反応槽に供給しなくてもよく、例えば、混合すると反応して化合物が生成される金属化合物を用いる場合には、全金属化合物水溶液の合計の濃度が１〜２．６ｍｏｌ／Ｌとなるように、個別に金属化合物水溶液を調製して、個々の金属化合物の水溶液として所定の割合で同時に反応槽内に供給してもよい。
【００５７】
さらに、混合水溶液などや個々の金属化合物の水溶液を反応槽に供給する量は、晶析反応を終えた時点における晶析物濃度が、概ね３０〜２００ｇ／Ｌ、好ましくは８０〜１５０ｇ／Ｌとすることが望ましい。晶析物濃度が３０ｇ／Ｌ未満の場合には、一次粒子の凝集が不十分になることがある。一方、２００ｇ／Ｌを超える場合には、添加する混合水溶液の反応槽内での拡散が十分でなく、粒子成長に偏りが生じることがある。
【００５８】
（核生成）
核生成工程では、反応槽内の反応前水溶液に混合水溶液を添加することにより、反応前水溶液と混合水溶液が混合した核生成用水溶液が形成される。そして、核生成工程では、核生成用水溶液中において、ニッケルコバルトマンガン複合水酸化物粒子の微細な核が生成されることになる。このとき、核生成用水溶液のｐＨ値が１１．０〜１４．０にあるので、生成した核はほとんど成長することなく、核の生成が優先的に生じる。
【００５９】
核生成工程では、混合水溶液の供給による核生成に伴って、核生成用水溶液のｐＨ値が変化する。核生成工程では、核生成用水溶液に混合水溶液とともに、アルカリ水溶液を供給して、核生成用水溶液の液温２５℃基準におけるｐＨ値が１１．０〜１４．０、好ましくはｐＨ値が１１．５〜１３．０を維持するように制御する。
【００６０】
核生成工程においては、反応水溶液の液温２５℃基準におけるｐＨ値が１１．０〜１４．０、好ましくはｐＨ値が１１．５〜１３．０となるように制御する必要がある。ｐＨ値が１４．０を超える場合、核生成工程では、生成する核が微細になり過ぎ、反応水溶液がゲル化するといった問題がある。
【００６１】
また、ｐＨ値が１１．０未満の場合には、核形成とともに粒子の成長反応が生じるので、形成される核の粒度分布の範囲が広くなり不均質なものとなってしまう。すなわち、核生成工程において、ｐＨ値が１１．０〜１４．０に反応水溶液のｐＨ値を制御することで、粒子の成長を抑制してほぼ核生成のみを起こすことができ、形成される核も均質かつ粒度分布の範囲が狭いものとすることができる。
【００６２】
核生成用水溶液に対する混合水溶液及びアルカリ水溶液の供給により、核生成用水溶液中には、連続して新しい核の生成が継続される。そして、核生成用水溶液中に、所定の量の核が生成されると、核生成工程を終了する。所定量の核が生成したか否かは、核生成用水溶液に添加した金属塩の量によって判断する。
【００６３】
（核生成量）
核生成工程において生成する核の量は、特に限定されるものではないが、粒度分布の良好なニッケルコバルトマンガン複合水酸化物粒子を得るためには、全体量、つまり、ニッケルコバルトマンガン複合水酸化物粒子を得るために供給する全金属塩のうち、好ましくは０．１〜２％、より好ましくは１．５％以下とすることが望ましい。
【００６４】
＜２−２．核生成工程から粒子成長工程への移行＞
核生成工程から粒子成長工程への移行は、核生成と粒子成長を明確に分離するために、反応水溶液のｐＨ調整及び反応雰囲気の制御を行う。なお、反応水溶液のｐＨ調整及び反応雰囲気の制御のどちらを先に行って良いし、同時でもよい。以下、各制御の内容について説明する。
【００６５】
（反応雰囲気）
まず、粒子成長工程における反応雰囲気の制御について、詳細に説明する。
【００６６】
ニッケルコバルトマンガン複合水酸化物粒子の粒子構造は、粒子成長工程における反応槽内の雰囲気制御により形成される。したがって、粒子成長工程におけるニッケルコバルトマンガン複合水酸化物の製造方法では、粒子成長工程における反応槽内の雰囲気制御が、重要な意義を有する。弱酸化性雰囲気から非酸化性雰囲気へと雰囲気制御をすることにより、一次粒子が大きく緻密で密度（タップ密度）の高い粒子が形成される。
【００６７】
ニッケルコバルトマンガン複合水酸化物の外殻部を形成するためには、弱酸化性から非酸化性の範囲の雰囲気とする。弱酸化性から非酸化性の範囲の雰囲気は、反応槽内において反応容器蓋と液面の間の空間の酸素濃度が１容量％以下である雰囲気と定義される。このような雰囲気は、好ましくは酸素濃度が０．５容量％以下、より好ましくは０．２容量％以下となるように、不活性ガスと酸素の混合雰囲気に制御する。
【００６８】
粒子成長工程では、反応容器蓋と液面の間の空間の酸素濃度を１容量％以下にして粒子成長させることで、粒子の不要な酸化を抑制し、一次粒子の成長を促して、粒度が揃い、緻密で高密度（タップ密度）の高い二次粒子を得ることができる。
【００６９】
不活性ガスと酸素の混合雰囲気に反応槽内を保つための手段としては、窒素などの不活性ガスを反応槽内へ流通させること、加えて反応液中に不活性ガスをバブリングさせることが挙げられる。
【００７０】
また、核生成工程においても雰囲気制御は、好ましくは弱酸化性雰囲気から非酸化性雰囲気とするのが望ましい。これにより、緻密で高密度の核を得ることができる。
【００７１】
（ｐＨ制御）
粒子成長工程においては、反応水溶液の液温２５℃基準におけるｐＨ値が１０．５〜１２．５、好ましくはｐＨ値が１１．０〜１２．０となるように制御する。ｐＨ値が１２．５を超える場合には、新たに生成される核が多くなり、微細二次粒子が生成するため、粒径分布が良好なニッケルコバルトマンガン複合水酸化物粒子が得られない。
【００７２】
すなわち、粒子成長工程において、ｐＨ１０．５〜１２．５にて反応水溶液のｐＨを制御することで、核生成工程で生成した核の成長のみを優先的に起こさせ、新たに生成する核を抑制することができる。したがって、得られるニッケルコバルトマンガン複合水酸化物粒子を均質かつ粒度分布の範囲が狭いものとすることができる。
【００７３】
上述の核生成工程及び粒子成長工程のいずれにおいても、ｐＨの変動幅は、設定値の上下０．２以内とすることが好ましい。ｐＨの変動幅が大きい場合、核生成と粒子成長が一定とならず、粒度分布の範囲の狭い均一なニッケルコバルトマンガン複合水酸化物粒子が得られないことがある。
【００７４】
なお、ｐＨ値が１２の場合は、核生成と粒子成長との境界条件であるため、反応水溶液中に存在する核の有無により、核生成工程又は粒子成長工程のいずれかの条件とすることができる。
【００７５】
すなわち、核生成工程のｐＨ値を１２より高くして多量に核生成させた後、粒子成長工程のｐＨ値を１２とすると、反応水溶液中に多量の核が存在するため、粒子の成長が優先して起こり、粒径分布が狭く比較的大きな粒径のニッケルコバルトマンガン複合水酸化物粒子を得ることができる。
【００７６】
一方、反応水溶液中に核が存在しない状態、すなわち、核生成工程においてｐＨ値を１２とした場合には、成長する核が存在しないため、核生成が優先して起こり、粒子成長工程のｐＨ値を１２より小さくすることで、生成した核が成長して良好なニッケルコバルトマンガン複合水酸化物粒子を得ることができる。
【００７７】
核生成工程と粒子成長工程のいずれの場合においても、粒子成長工程のｐＨ値を核生成工程のｐＨ値より低い値で制御すればよい。核生成と粒子成長を明確に分離するためには、粒子成長工程のｐＨ値を核生成工程のｐＨ値より０．５以上低くすることが好ましく、１．０以上低くすることがより好ましい。
【００７８】
＜２−３．粒子成長工程＞
粒子成長工程では、核生成工程の終了後、上述のように反応雰囲気の制御と、核生成用水溶液の液温２５℃基準におけるｐＨ値が１０．５〜１２．５、好ましくは１１．０〜１２．０となるように調整して、粒子成長工程における反応水溶液である粒子成長用水溶液を得ることができる。反応水溶液のｐＨ制御は、アルカリ水溶液の供給量を調節することにより行うことができる。
【００７９】
（粒子成長）
粒子成長工程では、粒子成長用水溶液のｐＨ値を１０．５〜１２．５とすることにより、核の生成反応よりも核の成長反応の方が優先して生じるため、新たな核がほとんど生成することなく核が成長（粒子成長）して、所定の粒径を有するニッケルコバルトマンガン複合水酸化物粒子が形成される。
【００８０】
同様に、粒子成長工程では、混合水溶液の供給による粒子成長に伴って、粒子成長用水溶液のｐＨ値が変化する。粒子成長用水溶液には、混合水溶液とともに、アルカリ水溶液を供給して、粒子成長用水溶液の液温２５℃基準におけるｐＨ値が１０．５〜１２．５、好ましくは１１．０〜１２．０を維持するように制御する。
【００８１】
その後、ニッケルコバルトマンガン複合水酸化物粒子が所定の粒径まで成長した時点で、粒子成長工程を終了する。ニッケルコバルトマンガン複合水酸化物粒子の粒径は、予備試験により核生成工程と粒子成長工程の各工程におけるそれぞれの反応水溶液への金属塩の添加量と得られる粒子の関係を求めておけば、各工程での金属塩の添加量から容易に判断できる。
【００８２】
ここで、従来では、混合水溶液とともに、アルカリ水溶液の他にアンモニア水溶液を混合して、反応水溶液を調整していた。一方、本実施の形態の核成長工程では、アンモニア水溶液を用いずに、アルカリ水溶液と水を混合したものを反応水溶液としている。したがって、核成長工程では、有害なアンモニアを用いていない。
【００８３】
（ニッケルコバルトマンガン複合水酸化物の粒径制御）
ニッケルコバルトマンガン複合水酸化物粒子の粒径は、粒子成長工程の時間により制御できる。これにより、所望の粒径に成長するまで粒子成長工程を継続すれば、所望の粒径を有するニッケルコバルトマンガン複合水酸化物粒子を得ることができる。
【００８４】
また、ニッケルコバルトマンガン複合水酸化物粒子の粒径は、粒子成長工程のみならず、核生成工程のｐＨ値と核生成のために投入した原料量でも制御することができる。
【００８５】
すなわち、核生成時のｐＨを高ｐＨ値側とすることにより、又は核生成時間を長くし、かつ投入する原料量を増やすことにより、生成する核の数を多くする。これにより、粒子成長工程を同条件とした場合でも、ニッケルコバルトマンガン複合水酸化物粒子の粒径を小さくすることができる。
【００８６】
一方、核生成数が少なくするように制御すれば、得られるニッケルコバルトマンガン複合水酸化物粒子の粒径を大きくすることができる。
【００８７】
すなわち、ニッケルコバルトマンガン複合水酸化物粒子の粒径は、粒子成長工程の時間や核生成工程のｐＨ値、核生成のために投入した原料量によって調整されるため、平均粒径３〜１０μｍの小粒径のニッケルコバルトマンガン複合水酸化物粒子を得るために、それらの条件を適宜調整する。
【００８８】
（添加元素による被覆）
生成したニッケルコバルトマンガン複合水酸化物粒子表面を添加元素で被覆する場合には、次のいずれかの方法により行う。
【００８９】
被覆する方法としては、例えば、添加元素を含んだ水溶液でニッケルコバルトマンガン複合水酸化物粒子をスラリー化し、所定のｐＨとなるように制御しつつ、前記１種以上の添加元素を含む水溶液を添加して、晶析反応により添加元素をニッケルコバルトマンガン複合水酸化物粒子表面に析出させれば、その表面を添加元素で均一に被覆することができる。この場合、添加元素を含んだ水溶液に替えて、添加元素のアルコキシド溶液を用いてもよい。また、ニッケルコバルトマンガン複合水酸化物粒子に対して、添加元素を含んだ水溶液あるいはスラリーを吹き付けて乾燥させることによっても、ニッケルコバルトマンガン複合水酸化物粒子表面を添加元素で被覆することができる。
【００９０】
他の被覆する方法としては、ニッケルコバルトマンガン複合水酸化物粒子と１種以上の添加元素を含む塩とが懸濁したスラリーを噴霧乾燥させる方法により被覆させる方法や、ニッケルコバルトマンガン複合水酸化物と１種以上の添加元素を含む塩を固相法で混合するなどの方法がある。
【００９１】
固相法は、例えば、ニッケルコバルトマンガン複合水酸化物粒子に添加元素を接触させ、加熱することによって添加元素でニッケルコバルトマンガン複合水酸化物粒子表面を被覆する方法である。
【００９２】
また、ニッケルコバルトマンガン複合水酸化物粒子は、核生成工程で添加元素を添加した上で、表面を被覆することで、内部と表面に添加元素を添加することもできる。この場合、混合水溶液中に存在する添加元素イオンの原子数比を被覆する量だけ少なくしておくことで、得られるニッケルコバルトマンガン複合水酸化物粒子の金属イオンの原子数比と一致させることができる。なお、ニッケルコバルトマンガン複合水酸化物粒子の表面を添加元素で被覆する工程は、加熱した後のニッケルコバルトマンガン複合水酸化物粒子に対して行ってもよい。
【００９３】
以下、アルカリ水溶液、反応水溶液温度などの条件及び製造設備を説明する。核生成工程と粒子成長工程の相違点は、反応水溶液のｐＨ及び反応槽内の雰囲気を制御する範囲のみであり、アルカリ水溶液、反応水溶液温度の条件及び製造設備は、両工程において実質的に同様であるため、まとめて説明する。
【００９４】
（アルカリ水溶液）
ニッケルコバルトマンガン複合水酸化物の製造方法では、反応水溶液中のｐＨ値を調整するアルカリ水溶液については特に限定されるものではなく、例えば、水酸化ナトリウム、水酸化カリウムなどのアルカリ金属水酸化物の水溶液を用いることができる。水酸化ナトリウム、水酸化カリウムなどのアルカリ金属水酸化物の場合、直接、反応水溶液中に供給してもよいが、反応槽内における反応水溶液のｐＨ制御の容易さから、水溶液として反応槽内の反応水溶液に添加することが好ましい。
【００９５】
ニッケルコバルトマンガン複合水酸化物の製造方法では、粒子成長用水溶液には、核生成工程において形成された核を含有する核生成用水溶液を、核生成用水溶液とは異なる水溶液に対して添加したものを用いることができる。例えば、核生成用水溶液とは別に、粒子成長工程に適したｐＨ値に調整された成分調整水溶液を形成しておき、この成分調整水溶液に、別の反応槽で核生成工程を行って生成した核を含有する水溶液を添加して反応水溶液とし、この反応水溶液（つまり、粒子成長用水溶液）において粒子成長工程を行ってもよい。
【００９６】
また、アルカリ水溶液を反応槽に添加する方法についても特に限定されるものではなく、反応水溶液を十分に撹拌しながら、定量ポンプなど、流量制御が可能なポンプで、反応水溶液のｐＨ値が所定の範囲に保持されるように、添加すればよい。
【００９７】
（反応水溶液温度）
反応槽内において、反応水溶液の温度は、好ましくは３０℃以上、より好ましくは４０〜６０℃に設定する。反応水溶液の温度が３０℃未満の場合には、溶解度が低いため核発生が起こりやすく制御が難しくなる。
【００９８】
（製造設備）
ニッケルコバルトマンガン複合水酸化物の製造方法では、反応が完了するまで生成物を回収しない方式の装置を用いる。例えば、撹拌機が設置された、通常に用いられるバッチ反応槽などである。かかる装置を採用すると、一般的なオーバーフローによって生成物を回収する連続晶析装置のように、成長中の粒子がオーバーフロー液と同時に回収されるという問題が生じないため、粒度分布が狭く粒径の揃ったニッケルコバルトマンガン複合水酸化物粒子を得ることができる。
【００９９】
また、反応雰囲気を制御する必要があるため、密閉式の装置などの雰囲気制御可能な装置を用いる。このような装置を用いることで、得られるニッケルコバルトマンガン複合水酸化物粒子を上記した構造のものとすることができるとともに、核生成反応や粒子成長反応をほぼ均一に進めることができるので、粒径分布の優れたニッケルコバルトマンガン複合水酸化物粒子、すなわち粒度分布の範囲の狭いニッケルコバルトマンガン複合水酸化物粒子を得ることができる。
【０１００】
以上のように、ニッケルコバルトマンガン複合水酸化物の製造方法では、核生成工程において核生成が優先して起こり、粒子の成長はほとんど生じず、反対に、粒子成長工程において粒子成長のみが生じ、ほとんど新しい核は生成されない。
【０１０１】
このため、核生成工程では、粒度分布の範囲が狭く均質な核を形成させることができ、一方、粒子成長工程では、均質に核を成長（粒子成長）させることができる。したがって、ニッケルコバルトマンガン複合水酸化物の製造方法では、粒度分布の範囲が狭く、均質なニッケルコバルトマンガン複合水酸化物を得ることができる。
【０１０２】
ニッケルコバルトマンガン複合水酸化物の製造方法の場合、両工程において、金属イオンは、核又は複合水酸化物粒子となって晶出するので、それぞれの反応水溶液中の金属成分に対する液体成分の割合が増加する。この場合、見かけ上、供給する混合水溶液の濃度が低下したようになり、特に粒子成長工程において、ニッケルコバルトマンガン複合水酸化物粒子が十分に成長しない可能性がある。
【０１０３】
したがって、ニッケルコバルトマンガン複合水酸化物の製造方法では、粒子成長工程における反応水溶液中の液体成分の増加を抑制するため、核生成工程終了後から粒子成長工程の途中で、粒子成長用水溶液中の液体成分の一部を反応槽外に排出することが好ましい。具体的には、液体成分を排出する方法として、粒子成長用水溶液に対する混合水溶液及びアルカリ水溶液の供給及び撹拌を停止して、核又は複合水酸化物粒子を沈降させて、粒子成長用水溶液の上澄み液を排出する。これにより、粒子成長工程では、粒子成長用水溶液における混合水溶液の相対的な濃度を高めることができる。
【０１０４】
そして、ニッケルコバルトマンガン複合水酸化物の製造方法では、混合水溶液の相対的な濃度が高い状態で、ニッケルコバルトマンガン複合水酸化物粒子を成長させることができるので、ニッケルコバルトマンガン複合水酸化物粒子の粒度分布をより狭めることができ、ニッケルコバルトマンガン複合水酸化物粒子の二次粒子全体としての密度（タップ密度）も高めることができる。
【０１０５】
図１に示す実施形態では、核生成工程が終了した核生成用水溶液のｐＨを調整して粒子成長用水溶液を形成して、核生成工程から引き続いて粒子成長工程を行っているので、核生成工程から粒子成長工程への移行を迅速に行うことができるという利点がある。
【０１０６】
さらに、核生成工程から粒子成長工程への移行は、反応水溶液のｐＨを調整するだけで移行でき、ｐＨの調整も一時的にアルカリ水溶液の供給を停止することで容易に行うことができるという利点がある。なお、金属化合物を構成する酸と同種の無機酸、例えば、硫酸や塩酸などを反応水溶液に添加することで調整することができる。したがって、ニッケルコバルトマンガン複合水酸化物の製造方法は、容易でかつ大規模生産に適したものである。
【０１０７】
この場合、核生成工程と粒子成長工程の分離を、より確実に行うことができるので、各工程における反応水溶液の状態は、各工程における最適な条件とすることができる。特に、粒子成長工程の開始時点から、粒子成長用水溶液のｐＨを最適な条件とすることができる。したがって、粒子成長工程で形成されるニッケルコバルトマンガン複合水酸化物粒子は、より粒度分布の範囲が狭く、かつ、均質なものとすることができる。
［３．洗浄・乾燥］
【０１０８】
洗浄工程では、粒子成長工程で得られたニッケルコバルトマンガン複合水酸化物粒子を含むスラリーを洗浄する。まず、洗浄工程では、スラリーを濾過した後、水洗し、濾過する。濾過は、通常用いられる方法でよく、例えば、遠心機、吸引濾過機が用いられる。また、水洗は、通常行われる方法でよく、ニッケルコバルトマンガン複合水酸化物粒子に含まれる余剰の塩を除去できればよい。水洗で用いる水は、不純物の混入を防止するため、可能な限り不純物の含有量が少ない水を用いることが好ましく、純水を用いることがより好ましい。
【０１０９】
乾燥工程では、洗浄工程後のニッケルコバルトマンガン複合水酸化物を乾燥する。乾燥工程では、例えば、乾燥温度を１００〜２３０℃とし乾燥する。この乾燥工程を終えると、ニッケルコバルトマンガン複合水酸化物を得ることができる。
【０１１０】
以上説明したニッケルコバルトマンガン複合水酸化物の製造方法では、小粒径で粒径均一性が高く、かつ密度（タップ密度）が高いニッケルコバルトマンガン複合水酸化物が得られる。
【０１１１】
また、このようなニッケルコバルトマンガン複合水酸化物の製造方法は、反応雰囲気の制御と反応溶液のｐＨの調整だけで、１つの反応槽内で核生成工程と粒子成長工程を分離して行うことができるため、容易でかつ大規模生産に適している。さらに、アンモニアを使用しないため、環境負荷を軽減できる。
【実施例】
【０１１２】
以下、本発明の実施例及び比較例について、表１を参照して詳述する。なお、本発明は、この実施例によって限定されるものではない。
【０１１３】
（実施例１）
［ニッケルコバルトマンガン複合水酸化物粒子の製造］
ニッケルコバルトマンガン複合水酸化物粒子を、以下のようにして作製した。なお、実施例１を通じて、ニッケルコバルトマンガン複合水酸化物粒子の製造には、特級試薬の各試料をそれぞれ使用した。
【０１１４】
（核生成工程）
まず、核生成工程では、反応槽（５Ｌ）内に、水を約１Ｌの量まで入れて撹拌しながら、槽内温度を４０℃に設定した。このときの反応槽内は、大気雰囲気（酸素濃度：２１容量％）とした。この反応槽内の水に、２５質量％水酸化ナトリウム水溶液を適量加えて、液温２５℃基準における槽内の反応液のｐＨ値が１２．８となるように調整した。
【０１１５】
次に、実施例１では、金属塩化物である塩化ニッケル、塩化コバルト及び塩化マンガンを水に溶かして２．０ｍｏｌ／Ｌの混合水溶液を調製した。この混合水溶液では、各金属の元素モル比が、Ｎｉ：Ｃｏ：Ｍｎ＝０．１６７：０．１６７：０．６６６となるように調整した。
【０１１６】
実施例１では、この混合水溶液を、反応槽内の反応前水溶液に１０ｍＬ／ｍｉｎ．の割合で加えて、反応水溶液とし、約３０分間撹拌して核生成を行った。
【０１１７】
（粒子成長工程）
粒子成長工程では、核生成終了後、反応水溶液の液温２５℃基準におけるｐＨ値が１１．０となるように硫酸を徐々に添加し調整した後、反応槽内において反応容器蓋と液面の間の空間の酸素濃度が０．２容量％以下となるまで窒素ガスを流通させた。反応水溶液（粒子成長用水溶液）に、再度、２５質量％水酸化ナトリウム水溶液の供給をし、液温２５℃基準におけるｐＨ値を１１．０に制御したまま、４時間の晶析を継続し粒子成長を行い、撹拌を止めて、晶析を終了させて、生成物を得た。そして、この生成物を水洗、濾過し、乾燥させて、ニッケルコバルトマンガン複合水酸化物粒子を得た。晶析において、ｐＨコントロ−ラーにより水酸化ナトリウム水溶液の供給流量を調整することでｐＨが制御され、ｐＨの変動幅は、設定値の上下０．２の範囲内であった。
【０１１８】
得られたニッケルコバルトマンガン複合水酸化物粒子について、レーザー回析式粒度分布計（日機装株式会社製、マイクロトラックＭＴ３３００ＥＸＩＩ）を用いて、平均粒径の測定及び粒度分布を示す〔（ｄ９０−ｄ１０）／平均粒径〕値を算出した。その後、タップ密度を測定するため１２０℃で乾燥後、解砕しＪＩＳ  Ｒ  １６２８によりタップ密度を測定した。
【０１１９】
実施例１では、得られたニッケルコバルトマンガン複合水酸化物粒子の平均粒径及び〔（ｄ９０−ｄ１０）／平均粒径〕値を算出した。
【０１２０】
その結果、実施例１では、表１に示すように、平均粒径が６．５μｍ、〔（ｄ９０−ｄ１０）／平均粒径〕が０．５５であるニッケルコバルトマンガン複合水酸化物粒子を得た。
【０１２１】
続いて、実施例１では、得られたニッケルコバルトマンガン複合水酸化物粒子を１２０℃で乾燥した後、乾燥後のニッケルコバルトマンガン複合水酸化物粒子を解砕したものについて、タップ密度を測定した。
【０１２２】
その結果、実施例１では、表１に示すように、タップ密度が１２４％であるニッケルコバルトマンガン複合水酸化物粒子を得た。なお、実施例１では、表１に示すタップ密度（％）は、比較例１におけるタップ密度を１００％としたときの相対的な値である。
【０１２３】
（比較例１）
比較例１では、ニッケルコバルトマンガン複合水酸化物粒子を得るために、金属硫酸物を原料として、硫酸ニッケル、硫酸コバルト及び硫酸マンガンを用いたこと以外は、実施例１と同様にして、得られたニッケルコバルトマンガン複合水酸化物粒子の平均粒径、〔（ｄ９０−ｄ１０）／平均粒径〕値を算出し、タップ密度を測定した。
【０１２４】
その結果は、比較例１では、表１に示すように、平均粒径が７．２μｍ、〔（ｄ９０−ｄ１０）／平均粒径〕が０．５４であるニッケルコバルトマンガン複合水酸化物を得た。
【０１２５】
【表１】
2015227264.tif 000003
【０１２６】
（評価）
実施例１では、ニッケルコバルトマンガン複合水酸化物粒子が本発明に従って製造されたため、表１に示すように、平均粒径及び粒度分布の広がりを示す指標である〔（ｄ９０−ｄ１０）／平均粒径〕値のいずれもが、所望とする範囲にあり、粒径分布が良好で粒径がほぼ揃った粒子を得ることができた。
【０１２７】
実施例１では、表１に示すように、比較例１と比べて、タップ密度が向上したニッケルコバルトマンガン複合水酸化物粒子を得ることができた。
【０１２８】
また、ニッケルコバルトマンガン複合水酸化物の製造方法では、アンモニアを使用しないので、環境負荷を低減することができる。
【産業上の利用可能性】
【０１２９】
本発明のニッケルコバルトマンガン複合水酸化物は、非水系電解質二次電池の正極活物質の前駆体に適用できる。正極活物質の前駆体として適用した非水系電解質二次電池は、常に高容量を要求される小型携帯電子機器（ノート型パーソナルコンピュータや携帯電話端末など）の電源に好適である。また、本発明のニッケルコバルトマンガン複合水酸化物を正極活物質の前駆体として適用した非水系電解質二次電池は、優れた安全性を有し、小型化、高出力化が可能であることから、搭載スペースに制約を受ける輸送用機器の電源として好適である。
【図１】
2015227264.tif 000004